(57)【要約】  この測定装置（１）は、ナノカーボンが分散された分散液（ＤＬ）の吸収スペクトルを測定する測定部（１０）と、分散液（ＤＬ）の吸収スペクトルから、分散剤の吸収スペクトルを分離する分離部（２４）と、分散剤の吸収スペクトルから分散剤濃度を算出する算出部（２５）と、を備える。
2019064477.tif 000002
【特許請求の範囲】
【請求項１】
ナノカーボンが分散された分散液の吸収スペクトルを測定する測定部と、
前記分散液の吸収スペクトルから、分散剤の吸収スペクトルを分離する分離部と、
前記分散剤の吸収スペクトルから分散剤濃度を算出する算出部と、を備える測定装置。
【請求項２】
５．２ｅＶ付近のπプラズモン吸収ピークを含むエネルギー範囲で吸収スペクトルをフィッティングするフィッティング部をさらに備える請求項１に記載の測定装置。
【請求項３】
前記分離部が、前記分散液の吸収スペクトルを前記分散剤の吸収スペクトルと前記ナノカーボンの吸収スペクトルとのそれぞれに分離する請求項１又は２に記載の測定装置。
【請求項４】
前記算出部が、前記分散剤濃度に対する吸光度を示すフィッティング直線又はフィッティング曲線を求める請求項１から３のいずれか１項に記載の測定装置。
【請求項５】
ナノカーボンが分散された分散液の吸収スペクトルを測定するステップと、
前記分散液の吸収スペクトルから、分散剤の吸収スペクトルを分離するステップと、
前記分散剤の吸収スペクトルから分散剤濃度を算出するステップと、を有する測定方法。
【請求項６】
ナノカーボンが分散された分散液の吸収スペクトルを測定する測定部を備える測定装置のコンピュータに、
前記分散液の吸収スペクトルから、分散剤の吸収スペクトルを分離するステップと、
前記分散剤の吸収スペクトルから分散剤濃度を算出するステップと、を実行させるプログラム。
【発明の詳細な説明】
【技術分野】
【０００１】
本発明は、測定装置、測定方法、及びプログラムに関する。
【背景技術】
【０００２】
ナノメートル領域のサイズを有する炭素材料（以下、ナノカーボンと記す）を製造する場合、製造の段階において性質の異なるナノカーボン同時に生成されることが知られている。さらに、同時に生成される性質の異なるナノカーボンを分離することが知られている。性質の異なるナノカーボンを分離するために予め行う処理として、分散剤を用いてナノカーボンを分散媒に分散させ、ナノカーボン分散液とする処理が行われる。ナノカーボン分散液は液体の状態である事から、塗布・印刷の工程に用いる材料として、しばしば分散液の状態のまま用いられる。【０００３】
例えば、特許文献１には、性質の異なるナノカーボンを分離するために、分散剤である界面活性剤を含む分散媒にカーボンナノチューブを分散させて、単分散性が確保されたカーボンナノチューブ分散液を準備して分離することが開示されている。
【先行技術文献】
【特許文献】
【０００４】
【特許文献１】特開２０１１−１８５６１３号公報
【発明の概要】
【発明が解決しようとする課題】
【０００５】
性質の異なるナノカーボンの分離前、分離中、分離後において、分散剤の濃度を評価することがある。
これに対し、特許文献１では、カーボンナノチューブ分散液の単分散性を評価するために、カーボンナノチューブ分散液の吸光曲線の２つのピークの比を計算することが記載されている。
しかし、カーボンナノチューブ分散液の単分散性は、カーボンナノチューブ分散液中の分散剤の濃度だけに依存するものではないため、カーボンナノチューブ分散液の単分散性とカーボンナノチューブ分散液中の分散剤の濃度とは必ずしも相関しない。
このため、特許文献１に開示されるような技術では、カーボンナノチューブ分散液中の分散剤の濃度を評価しにくい。【０００６】
本発明は、ナノカーボン分散液の分散剤の濃度の評価しやすい測定装置、測定方法、及びプログラムを提供する。
【課題を解決するための手段】
【０００７】
第１の態様の測定装置は、ナノカーボンが分散された分散液の吸収スペクトルを測定する測定部と、前記分散液の吸収スペクトルから、分散剤の吸収スペクトルを分離する分離部と、前記分散剤の吸収スペクトルから分散剤濃度を算出する算出部と、を備える。【０００８】
第２の態様の測定方法は、ナノカーボンが分散された分散液の吸収スペクトルを測定するステップと、前記分散液の吸収スペクトルから、分散剤の吸収スペクトルを分離するステップと、前記分散剤の吸収スペクトルから分散剤濃度を算出するステップと、を有する。【０００９】
第３の態様のプログラムは、ナノカーボンが分散された分散液の吸収スペクトルを測定する測定部を備える測定装置のコンピュータに、前記分散液の吸収スペクトルから、分散剤の吸収スペクトルを分離するステップと、前記分散剤の吸収スペクトルから分散剤濃度を算出するステップと、を実行させる。
【発明の効果】
【００１０】
上記測定装置、測定方法、及びプログラムは、ナノカーボン分散液の分散剤の濃度を評価しやすい。
【図面の簡単な説明】
【００１１】
【図１】実施形態に係る測定装置のブロック図である。
【図２】実施形態に係る測定装置の最小構成を示すブロック図である。
【図３】Ｂｒｉｊ  Ｓ１００を０．０６６ｗｔ％溶解した水溶液を分散媒としたＣＮＴ分散液の吸収スペクトルを示すグラフである。
【図４】Ｂｒｉｊ  Ｓ１００を０．１１ｗｔ％溶解した水溶液を分散媒としたＣＮＴ分散液の吸収スペクトルを示すグラフである。
【図５】濃度が異なるＢｒｉｊ  Ｓ１００水溶液の吸収スペクトルを示すグラフである。
【図６】分散剤Ｂｒｉｊ  Ｓ１００水溶液の分散剤濃度に対する吸光度の依存性を示すグラフである。
【図７】実施形態に係る測定方法のフローチャートである。
【発明を実施するための形態】
【００１２】
＜実施形態＞
本実施形態において、ナノカーボンとは、単層カーボンナノチューブ、二層カーボンナノチューブ、多層カーボンナノチューブ、カーボンナノホーン、カーボンナノツイスト、グラフェン、フラーレンなどを含めた主に炭素により構成されている炭素材料を意味する。
以下では、一例として、単層カーボンナノチューブが分散された分散液に含まれる分散剤の濃度を評価する場合について詳述する。
【００１３】
（単層ナノカーボンチューブ）
単層カーボンナノチューブは、チューブの直径、巻き方によって金属型と半導体型という２つの異なる性質に分かれることが知られている。現在知られている製造方法を用いて単層カーボンナノチューブを合成すると、金属的な性質を有する単層カーボンナノチューブ（以下、金属型の単層カーボンナノチューブと記す）と半導体的な性質を有する単層カーボンナノチューブ（以下、半導体型の単層カーボンナノチューブと記す）が統計的に１：２の割合で含まれる単層カーボンナノチューブの混合物が得られる。
【００１４】
（単層カーボンナノチューブの分散液）
本実施形態における単層カーボンナノチューブの分散液は、単層カーボンナノチューブ混合物が分散媒に分散した液体である。分散液の分散媒には、水又は重水を用いることが好適である。さらに分散液の分散媒には、水と重水との混合液を用いることもできる。しかし、単層カーボンナノチューブを分散させることができる分散媒であれば、有機溶媒、イオン液体などの分散媒を用いてもよい。
分散媒中に単層カーボンナノチューブ混合物を分散させる分散剤として、非イオン性界面活性剤、陽イオン性界面活性剤、陰イオン性界面活性剤、その他の分散補助剤などを用いる。特に、非イオン性界面活性剤を用いることが好適である。非イオン性界面活性剤については後述する。
【００１５】
測定装置の実施形態について、図１〜図７を参照して説明する。
測定装置１は、単層カーボンナノチューブの分散液における分散剤の濃度を測定することができる。
図１に示されるように、測定装置１は、測定部１０と、分析部２０と、を備える。
【００１６】
（測定部）
測定部１０は、分散液の吸収スペクトルを測定する。
測定部１０は、紫外線を含む照射光Ｌ１をＣＮＴ分散液である分散液ＤＬに投光し、分散液ＤＬの反射光又は透過光である検出光Ｌ２を受光する。測定部１０は、照射光Ｌ１の波長λを走査し、検出された検出光Ｌ２から、分散液ＤＬの吸光度の波長依存を測定する。
測定部１０は、波長λをエネルギーＥに変換し、分散液ＤＬの吸光度のエネルギー依存を分散液ＤＬの吸収スペクトルＳＰとして取得する。ここで、測定部１０は、以下の式（１）に従って、波長λをエネルギーＥに変換する。
【００１７】
λ（ｎｍ）＝１２３９．８／Ｅ（ｅＶ）  ・・・（１）
【００１８】
測定部１０は、取得された分散液ＤＬの吸収スペクトルＳＰを分析部２０に送信する。
【００１９】
（分析部）
分析部２０は、測定部１０から取得した分散液ＤＬの吸収スペクトルＳＰから、分散剤の吸収スペクトルＳＰ１を分離し、分散剤の吸収スペクトルＳＰ１から分散剤濃度を算出する。
本実施形態において、分析部２０は、受付部２１と、記憶部２２と、フィッティング部２３と、分離部２４と、算出部２５と、出力部２６とを機能的に備える。
【００２０】
受付部２１は、測定部１０から送信された分散液ＤＬの吸収スペクトルＳＰを受信する。
記憶部２２は、受付部２１、フィッティング部２３、分離部２４、算出部２５、及び出力部２６で処理される各データを記憶する。
フィッティング部２３は、単層カーボンナノチューブに由来する吸収スペクトルをフィッティングする。
分離部２４は、分散液ＤＬの吸収スペクトルＳＰから、分散剤の吸収スペクトルＳＰ１を分離する。
算出部２５は、分散剤の吸収スペクトルＳＰ１から、分散剤濃度を算出する。
出力部２６は、算出された分散剤濃度を分析部２０外部に出力する。その際、出力部２６は、算出された分散剤濃度を表示したり印刷したりするものであってもよいし、算出された分散剤濃度のデータ自身を外部に送信するものであってもよい。
【００２１】
ここで、測定装置１のうち、分散液ＤＬの分散剤の濃度を評価するための最小構成が、図２に示される。図２には、測定装置１の最小構成として、測定部１０と、分離部２４と、算出部２５とが示されている。
【００２２】
（フィッティング部）
フィッティング部２３におけるフィッティング手法を図３に沿って詳しく説明する。
【００２３】
ここではフィッティング手法の説明のために、分散液ＤＬを以下のように準備した。
まず、水に、非イオン性界面活性剤であるポリオキシエチレン（１００）ステアリルエーテル（商品名：Ｂｒｉｊ  Ｓ１００、シグマアルドリッチ社製、以下「Ｂｒｉｊ  Ｓ１００」という。）を溶解させた水溶液を作成し、分散媒とする。
この分散媒に対して、単層カーボンナノチューブ混合物（ｅＤＩＰＳ単層カーボンナノチューブ）を分散させた。分散させた液体に対して、ホーン型超音波破砕機（出力約３００Ｗ、３０分間）による超音波分散処理を行った。その後、超遠心分離操作を行い、上澄み５０％を分散液ＤＬとして得た。
【００２４】
このようにして調整された分散液ＤＬを用いて、測定部１０で測定された分散液ＤＬの吸収スペクトルＳＰが図３に示される。
【００２５】
本実施形態において、フィッティング部２３は、単層カーボンナノチューブに由来する吸収スペクトルとして、５．２ｅＶ付近のπプラズモン吸収ピークを含むエネルギー範囲で吸収スペクトルをフィッティングする。
図３に示されるように、分散液ＤＬの吸収スペクトルＳＰは、５．２ｅＶ付近において吸収ピーク（πプラズモン吸収ピーク）を示す。
フィッティング部２３は、５．２ｅＶ付近の吸収ピークを含むエネルギー範囲において、関数フィッティングを行う。
典型的には５．１ｅＶ＜Ｅ＜６．０ｅＶの範囲において関数フィッティングを行うが、この範囲に限られない。
【００２６】
フィッティング部２３は、エネルギーＥの関数であるフィット式ＦＩＴに従って、フィッティングを行う。フィット式ＦＩＴは、ガウス関数＋ローレンツ関数＋定数値からなる関数である。フィット式ＦＩＴは、以下の式（２）に示される。フィット式ＦＩＴは、％００、％０１、％０２、％０３、％０４、％０５の６つのパラメターを有する（ＦＩＴ＝ＦＩＴ（％００、％０１、％０２、％０３、％０４、％０５））。
【００２７】
FIT=%01*exp(-(((E-%02)*%03)^2))+%04/(((E-%02)*%05)^2+1)+%00  ・・・（２）
【００２８】
フィッティング部２３は、フィット式ＦＩＴの６つのパラメター%００〜％０５の値を変えながら誤差が最小になる点を探す。
まず、パラメターの初期値を決め、その時のパラメター空間での誤差の勾配から新たなパラメターの値を決めるという動作を、フィット式ＦＩＴが収束するまで繰り返す。誤差勾配は各パラメターの偏微分式により得る。
以下、フィット式ＦＩＴの各パラメターの偏微分式を式（３）〜（８）に示す。
【００２９】
dFIT/d%00=1  ・・・（３）
【００３０】
dFIT/d%01=exp(-(((E-%02)*%03)^2))  ・・・（４）
【００３１】
dFIT/d%02=2*(E-%02)*%03^2*%01*exp(-(((E-%02)*%03)^2))+2*(E-%02)*%05^2*%04/(((E-%02)*%05)^2+1)^2  ・・・（５）
【００３２】
dFIT/d%03=-2*%03*(E-%02)^2*%01*exp(-(((E-%02)*%03)^2))   ・・・（６）
【００３３】
dFIT/d%04=1/(((E-%02)*%05)^2+1)   ・・・（７）
【００３４】
dFIT/d%05=-2*%05*(E-%02)^2*%04/(((E-%02)*%05)^2+1)^2  ・・・（８）
【００３５】
フィッティング部２３は、集束されたフィット式ＦＩＴで示される曲線をベース曲線ＢＳとして取得する。例えば、分散液ＤＬの吸収スペクトルＳＰに基づいて取得されたベース曲線ＢＳが図３に示される。フィッティングの結果、Ｂｒｉｊ  Ｓ１００の濃度として０．０６６％を得た。この結果は、別の方法で得た濃度と一致する。
他の例として、図４には、Ｂｒｉｊ  Ｓ１００を異なる濃度で溶解した水溶液を分散媒として、同様な処理により取得された分散液ＤＬの吸収スペクトルＳＰ及び取得されたベース曲線ＢＳが示される。フィッティングの結果、Ｂｒｉｊ  Ｓ１００の濃度として０．１１％を得た。
フィット式ＦＩＴは、ガウス関数＋ローレンツ関数＋定数値からなる関数であるとしたが、フィット式ＦＩＴをガウス関数＋定数値からなる関数としてもよく、あるいはフィット式ＦＩＴをローレンツ関数＋定数項としてもよい。それらの場合、誤差がやや大きくなる事に注意すべきである。
【００３６】
（分離部）
分離部２４について詳しく説明する。
上記のとおり分離部２４は、分散液ＤＬの吸収スペクトルＳＰから、分散剤の吸収スペクトルＳＰ１を分離する。
分離部２４は、分散液ＤＬの吸収スペクトルＳＰから、フィッティング部２３で取得されたベース曲線ＢＳを差し引いて、分散剤の吸収スペクトルＳＰ１を取得する。
分離部２４が分散剤の吸収スペクトルＳＰ１を取得する範囲の下限は、フィット式ＦＩＴをフィッティングしたエネルギー範囲の下限である。
分離部２４が分散剤の吸収スペクトルＳＰ１を取得する範囲の上限は、特に限りはない。ただし、エネルギーが大きすぎると吸光度が低下する傾向にあるため、典型的には７ｅＶ以下で選択されればよい。
【００３７】
図５には、分散剤であるＢｒｉｊ  Ｓ１００の濃度を０．０１％〜２％で変えて調整した分散剤水溶液の各吸収スペクトルＳＰ１が示される。
図５からみてわかるように、分散液ＤＬに含まれるＢｒｉｊ  Ｓ１００の濃度が大きくなると、分散剤の吸収スペクトルＳＰ１も大きくなり、その吸収スペクトルは高エネルギー側で顕著に生じている事が分かる。
【００３８】
（算出部）
算出部２５における分散濃度の算出手法について、図６に沿って詳しく説明する。
上記のとおり、算出部２５は、分散剤の吸収スペクトルＳＰ１から、分散剤濃度を算出する。
図６には、図５に示した分散媒に溶解させるＢｒｉｊ  Ｓ１００の濃度を０．０１％〜２％で変えて取得した各分散剤の吸収スペクトルＳＰ１のうち、エネルギー６．７０ｅＶにおける吸光度（波長１８５ｎｍに対応する吸光度）が、測定点として黒丸で示される。横軸は分散媒の濃度、縦軸は吸光度を示す。
算出部２５は、このように取得された測定点に対し、図６の実線のようなフィッティング直線又は点線で示すようなフィッティング曲線を取得し、予め記憶部２２に記憶させておく。
そして、算出部２５は、実際に得られた分散剤の吸収スペクトルＳＰ１から、エネルギー６．７０ｅＶにおける吸光度（１８５ｎｍに対応する吸光度）を取得し、記憶部２２に記憶させた分散剤濃度に対する吸光度を示すフィッティング直線又はフィッティング曲線から逆に、分散剤濃度を算出する。
【００３９】
（測定方法）
測定装置１による分散剤濃度の測定方法について図７に沿って説明する。
まず、ＣＮＴ分散液である分散液ＤＬの吸収スペクトルＳＰを測定する（ＳＴ１：測定ステップ）。このとき、紫外線を含む照射光Ｌ１を分散液ＤＬに投光し、分散液ＤＬの反射光又は透過光である検出光Ｌ２を受光して分散液ＤＬの吸収スペクトルＳＰを測定する。
ＳＴ１に続いて、分散液ＤＬの吸収スペクトルＳＰから、分散剤の吸収スペクトルＳＰ１を分離する（ＳＴ２：分離ステップ）。このとき、分散液ＤＬの吸収スペクトルＳＰから、ベース曲線ＢＳを差し引いて、分散剤の吸収スペクトルＳＰ１を取得する。
ＳＴ２に続いて、分散剤の吸収スペクトルＳＰ１から分散剤濃度を算出する（ＳＴ３：算出ステップ）。このとき、分散剤濃度に対する吸光度を示すフィッティング直線又はフィッティング曲線から、分散剤濃度を算出する。
【００４０】
（作用及び効果）
本実施形態では、測定装置１は、分散液ＤＬの吸収スペクトルＳＰから分散剤の吸収スペクトルＳＰ１を分離し、分散剤濃度を算出している。このため、測定装置１は、短波長領域の分散剤の吸光度を測定するができ、分散剤の濃度を評価することができる。
【００４１】
例えば、１８０ｎｍ〜１９０ｎｍといった短波長領域は、分散剤の吸収が顕著に見られる領域である。他方、１８０ｎｍ〜１９０ｎｍといった短波長領域は、カーボンナノチューブの吸収スペクトルが金属型・半導体型によらず単調に変化する領域である。
したがって、分散剤の吸収スペクトルを数値計算的に分離することにより、分散剤の濃度を評価しやすい。そして、分散液ＤＬの濃度を簡便かつ精密に定量評価することが可能となる。
【００４２】
本実施形態では、非イオン性界面活性剤としてＢｒｉｊ  Ｓ１００を用いる例を説明した。しかし、非イオン性界面活性剤はこれに限定させるものではない。
非イオン性界面活性剤として、イオン化しない親水性部位とアルキル鎖など疎水性部位で構成されている非イオン性界面活性剤を１種類もしくは複数組み合わせて用いることができる。例えば、ポリオキシエチレンアルキルエーテル系に代表されるポリエチレングリコール構造を有する非イオン性界面活性剤や、アルキルグルコシド系非イオン性界面活性剤などを用いることができる。また、下記式（９）で表わされるようなポリオキシエチレン（ｎ）アルキルエーテル（ｎが２０以上１００以下、アルキル鎖長がＣ１２以上Ｃ１８以下）で規定される非イオン性界面活性剤が好適に用いられる。
【００４３】
ＣｎＨ２ｎ（ＯＣＨ２ＣＨ２）ｍＯＨ  ・・・（９）
（但し、ｎ＝１２〜１８、ｍ＝２０〜１００である。）
【００４４】
上記ポリオキシエチレン（ｎ）アルキルエーテルとしては、例えば、ポリオキシエチレン（２３）ラウリルエーテル（商品名：Ｂｒｉｊ  L２３、シグマアルドリッチ社製）、ポリオキシエチレン（２０）セチルエーテル（商品名：Ｂｒｉｊ  Ｃ２０、シグマアルドリッチ社製）、ポリオキシエチレン（２０）ステアリルエーテル（商品名：Ｂｒｉｊ  Ｓ２０、シグマアルドリッチ社製）、ポリオキシエチレン（１０）オレイルエーテル（商品名：Ｂｒｉｊ  Ｏ１０、シグマアルドリッチ社製）、ポリオキシエチレン（１０）セチルエーテル（商品名：Ｂｒｉｊ  Ｃ１０、シグマアルドリッチ社製）、ポリオキシエチレン（１０）ステアリルエーテル（商品名：Ｂｒｉｊ  Ｓ１０、シグマアルドリッチ社製）、ポリオキシエチレン（２０）オレイルエーテル（商品名：Ｂｒｉｊ  Ｏ２０、シグマアルドリッチ社製）などを用いることができる。
【００４５】
非イオン性界面活性剤としては、ポリオキシエチレンソルビタンモノステアラート（分子式：Ｃ６４Ｈ１２６Ｏ２６、商品名：Ｔｗｅｅｎ ６０、シグマアルドリッチ社製）、ポリオキシエチレンソルビタントリオレアート（分子式：Ｃ２４Ｈ４４Ｏ６、商品名：Ｔｗｅｅｎ ８５、シグマアルドリッチ社製）、オクチルフェノールエトキシレート（分子式：Ｃ１４Ｈ２２Ｏ（Ｃ２Ｈ４Ｏ）ｎ、ｎ＝１〜１０、商品名：Ｔｒｉｔｏｎ Ｘ−１００、シグマアルドリッチ社製）、ポリオキシエチレン（４０）イソオクチルフェニルエーテル（分子式：Ｃ８Ｈ１７Ｃ６Ｈ４０（ＣＨ２ＣＨ２０）４０Ｈ、商品名：Ｔｒｉｔｏｎ Ｘ−４０５、シグマアルドリッチ社製）、ポロキサマー（分子式：Ｃ５Ｈ１０Ｏ２、商品名：Ｐｌｕｒｏｎｉｃ、シグマアルドリッチ社製）、ポリビニルピロリドン（分子式：（Ｃ６Ｈ９ＮＯ）ｎ、ｎ＝５〜１００、シグマアルドリッチ社製）などを用いることもできる。
【００４６】
本実施形態では、ホーン型超音波破砕機（出力約３００Ｗ、３０分間）による超音波分散処理を行い、分散液ＤＬを調整しているが、分散液ＤＬを調製する方法としては、特に限定されず、公知の方法が用いられる。例えば、ホーン型超音波破砕機に限らず、単層カーボンナノチューブの混合物と、非イオン性界面活性剤を含む分散媒との混合液を超音波処理して、分散媒に、単層カーボンナノチューブの混合物を分散できるなら、どのような超音波処理であってもよい。
この超音波処理により、凝集していた金属型単層カーボンナノチューブと半導体型単層カーボンナノチューブの混合物が十分に分離し、分散液ＤＬは、分散媒に金属型単層カーボンナノチューブと半導体型単層カーボンナノチューブが均一に分散したものとなる。この場合、無担体電気泳動法などにより、金属型単層カーボンナノチューブと半導体型単層カーボンナノチューブを分離し易くなる。なお、超音波処理により分散しなかった金属型単層カーボンナノチューブと半導体型単層カーボンナノチューブは、本実施形態のように、超遠心分離により分離、除去することが好ましい。
【００４７】
本実施形態では、単層カーボンナノチューブが分散された分散液ＤＬに含まれる分散剤の濃度が評価されているが、ナノカーボンが分散された分散液ＤＬであればどのようなものに含まれる分散剤の濃度が評価されてもよい。
例えば、半導体型を持つ単層カーボンナノチューブが分散された分散液に含まれる分散剤の濃度が評価されてもよいし、金属型を持つ単層カーボンナノチューブが分散された分散液に含まれる分散剤の濃度が評価されてもよい。
また、単層カーボンナノチューブ及び分散液を包含する分散液から分離された半導体型を持つ単層カーボンナノチューブの分散液に含まれる分散剤の濃度が評価されてもよい。
さらに、単層カーボンナノチューブ及び分散液を包含する分散液から分離された金属型を持つ単層カーボンナノチューブの分散液に含まれる分散剤の濃度が評価されてもよい。
【００４８】
本実施形態では、Ｂｒｉｊ  Ｓ１００を溶解した分散媒に対して、単層カーボンナノチューブ混合物（ｅＤＩＰＳ単層カーボンナノチューブ）を分散させて測定しているが、異なる分散剤を溶解した分散媒に対して、異なるナノカーボンを分散させて測定してもよい。異なる分散剤や異なるナノカーボンであったとしても、分散剤のスペクトルとナノカーボンのスペクトルが異なれば分離できるため、分散剤の濃度を測定することができる。
【００４９】
本実施形態では、５．２ｅＶ付近のエネルギー範囲で吸収スペクトルをフィッティングしているが、ナノカーボンに由来する吸収スペクトルをフィッティングできるなら、５．２ｅＶ付近のエネルギー範囲に限られない。例えば、４．０ｅＶ付近のエネルギー範囲であってもよい。その場合、４．３ｅＶ付近にみられる別のナノカーボン由来ピークに対するフィッティング処理を施せばよい。
【００５０】
（変形例）
本実施形態において、測定部１０は、波長λをエネルギーＥに変換し、分散液ＤＬの吸光度のエネルギー依存の曲線を、分散液ＤＬの吸収スペクトルＳＰとして、分析部２０に送信している。変形例として、測定部１０は、波長λをエネルギーＥに変換せず、分散液ＤＬの吸光度の波長依存の曲線を、吸収スペクトルとして、分析部２０に送信してもよい。
【００５１】
本実施形態の測定装置１は、フィッティング部２３を備える。変形例として、ベース曲線ＢＳが変化しないとき、測定装置１は、フィッティング部２３を備えず、予めベース曲線ＢＳを記憶しておいてもよい。
【００５２】
本実施形態の分離部２４は、分散液ＤＬの吸収スペクトルＳＰから分散剤の吸収スペクトルＳＰ１を分離している。変形例として、分離部は、分散液ＤＬの吸収スペクトルＳＰを分散剤の吸収スペクトルＳＰ１とカーボンナノチューブの吸収スペクトルとのそれぞれに分離してもよい。この場合、分散液ＤＬの吸収スペクトルＳＰから、分散剤の吸収スペクトルＳＰ１を差し引いたものをカーボンナノチューブの吸収スペクトルとして分離する。あるいは、分散液ＤＬの吸収スペクトルＳＰから、分散剤の吸収スペクトルＳＰ１に外挿線を加えた曲線を差し引いたものをカーボンナノチューブの吸収スペクトルとして分離してもよい。
【００５３】
上述の各実施形態において、測定装置の全部または一部の機能（例えば、分析部の機能）を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００５４】
以上、本発明の実施形態について図面を参照して詳述したが、具体的な構成は上記実施形態に限られるものではなく、本発明の要旨を逸脱しない範囲の設計変更等も含まれる。
【産業上の利用可能性】
【００５５】
上記測定装置、測定方法、及びプログラムは、ナノカーボン分散液の分散剤の濃度を評価しやすい。
【符号の説明】
【００５６】
１  測定装置
１０  測定部
２０  分析部
２１  受付部
２２  記憶部
２３  フィッティング部
２４  分離部
２５  算出部
２６  出力部
ＢＳ  ベース曲線
ＤＬ  分散液
Ｌ１  照射光
Ｌ２  検出光
ＳＰ  分散液の吸収スペクトル
ＳＰ１  分散剤の吸収スペクトル
【図１】
2019064477.tif 000003
【図２】
2019064477.tif 000004
【図３】
2019064477.tif 000005
【図４】
2019064477.tif 000006
【図５】
2019064477.tif 000007
【図６】
2019064477.tif 000008
【図７】
2019064477.tif 000009
【国際調査報告】
2019064477.tif 000010
2019064477.tif 000011
2019064477.tif 000012
2019064477.tif 000013